(57)【特許請求の範囲】
【請求項１】
（Ａ）塩化ビニル系樹脂１００重量部に対し、（Ｂ）アクリル系樹脂２０〜２００重量部、（Ｃ）（イ）平均粒径が５〜２０μｍの範囲にあり、かつ０．５〜１００μｍの粒径を有する粒子の集合体から成る溶融シリカ、（ロ）平均粒径が１〜２０μｍの範囲にあり、かつ０．２〜５０μｍの粒径を有する粒子の集合体から成る水酸化アルミニウム及び（ハ）平均粒径が１〜２０μｍの範囲にあり、かつ０．２〜５０μｍの粒径を有する粒子の集合体から成る硫酸バリウムの中から選ばれた少なくとも１種の充填剤２０〜２５０重量部、（Ｄ）可塑剤０〜４０重量部及び（Ｅ）安定剤０．５〜１０重量部を含有する樹脂組成物を製膜して成る透明脆質フィルム。
【請求項２】
波長３００〜７００ｎｍの光線透過率が２０％以上で、かつ引裂強度が３．０〜２０．０ｇである請求項１記載の透明脆質フィルム。
【請求項３】
破断時引張強度が１．０〜３．０ｋｇ／ｍｍ２で、かつ破断時伸び率が２．０〜１０．０％である請求項１又は２記載の透明脆質フィルム。
【請求項４】
厚みが２０〜１００μｍである請求項１、２又は３記載の透明脆質フィルム。
【請求項５】
オルガノゾルコーティング法により製膜された請求項１、２、３又は４記載の透明脆質フィルム。
【発明の詳細な説明】
【０００１】
【発明の属する技術分野】
本発明は、新規な透明脆質フィルム、さらに詳しくは、透明でかつ脆くて裂けやすく、例えば証紙類、封印ラベルなどのラベルやステッカー類、危険予防標識、商品用マーク類などの各種表示用ステッカー類などの用途に好適に用いられる透明脆質フィルムに関するものである。
【０００２】
【従来の技術】
従来、脆質フィルムは、その脆く裂けやすい特性を生かして、盗難防止用ラベルや証紙ラベルなどの移転防止用ラベルなどとして用いられている。
このような用途に用いられる脆質フィルムとしては、これまで各種のもの、例えば（１）塩化ビニル系樹脂１００重量部、アルキルメタクリレート系樹脂約５〜２０重量部、可塑剤５〜３０重量部及び顔料を含有する樹脂組成物から成る膜厚３０〜６０μｍ程度のマーキング用脆質フィルム（特公昭５４−３４４２０号公報）、（２）屈折率１．８以上のガラス微小球の単一層を有する実質上透明なシート（特開昭５０−１２９１９５号公報）、（３）上記透明なシートを、脆くて容易に引き裂き可能な脆質フィルムとして使用する安全ラベル（特公昭６１−４７４２６号公報）などが提案されている。
しかしながら、上記（１）のマーキング用脆質フィルムは、顔料により着色されているため、その下に位置する特定の情報をフィルムを透かして観察、認識することができない上、脆性が不十分であり、かつ柔軟性に乏しく、曲面貼り適性に劣るなどの欠点を有している。
また、上記（２）の透明シート及びそれを用いた（３）の安全ラベルにおいては、高価なガラス微小球を使用しているため、コスト高になるのを免れない上に、このガラス微小球を単一層として均質に並べるのに煩雑な操作が必要であるなどの欠点がある。
さらに、塩化ビニル系樹脂１００重量部に対して、この樹脂と相溶しない平均粒子径１０μｍ以下及び屈折率１．７以下の物質８０〜２５０重量部を含有する組成物を製膜して成る全光線透過率が３０％以上である透明脆質フィルムが提案されている（特開昭６４−７９２３７号公報）。しかしながら、この透明脆質フィルムにおいては、樹脂成分として塩化ビニル系樹脂のみしか用いていないため、可塑剤を多量に、例えば塩化ビニル系樹脂１００重量部に対し、２０〜８０重量部程度（実施例では３５重量部使用）含有させないと製膜が困難であり、その結果、硬さや脆質性については、必ずしも満足しうるものではないという欠点がある。
【０００３】
【発明が解決しようとする課題】
本発明は、このような従来の脆質フィルムがもつ欠点を克服し、脆くて裂けやすく、かつ透明であって、適度の柔軟性や硬さを有し、しかも安価に、かつ簡単に製造しうる透明脆質フィルムを提供することを目的としてなされたものである。
【０００４】
【課題を解決するための手段】
本発明者らは、前記の好ましい性質を有する透明脆質フィルムを開発すべく鋭意研究を重ねた結果、塩化ビニル系樹脂、アクリル系樹脂、特定の平均粒径と粒径範囲を有する特定の充填剤、可塑剤及び安定剤をそれぞれ所定の割合で含有する樹脂組成物を製膜して成るフィルムが、その目的に適合しうることを見い出し、この知見に基づいて本発明を完成するに至った。
すなわち、本発明は、
（１）（Ａ）塩化ビニル系樹脂１００重量部に対し、（Ｂ）アクリル系樹脂２０〜２００重量部、（Ｃ）（イ）平均粒径が５〜２０μｍの範囲にあり、かつ０．５〜１００μｍの粒径を有する粒子の集合体から成る溶融シリカ、（ロ）平均粒径が１〜２０μｍの範囲にあり、かつ０．２〜５０μｍの粒径を有する粒子の集合体から成る水酸化アルミニウム及び（ハ）平均粒径が１〜２０μｍの範囲にあり、かつ０．２〜５０μｍの粒径を有する粒子の集合体から成る硫酸バリウムの中から選ばれた少なくとも１種の充填剤２０〜２５０重量部、（Ｄ）可塑剤０〜４０重量部及び（Ｅ）安定剤０．５〜１０重量部を含有する樹脂組成物を製膜して成る透明脆質フィルム、
を提供するものである。
また、本発明の好ましい態様は、
（２）波長３００〜７００ｎｍの光線透過率が２０％以上で、かつ引裂強度が３．０〜２０．０ｇである第（１）項記載の透明脆質フィルム、
（３）破断時引張強度が１．０〜３．０ｋｇ／ｍｍ２で、かつ破断時伸び率が２．０〜１０．０％である第（１）、（２）項記載の透明脆質フィルム、
（４）厚みが２０〜１００μｍである第（１）〜（３）項記載の透明脆質フィルム、及び
（５）オルガノゾルコーティング法により製膜された第（１）〜（４）項記載の透明脆質フィルム、
である。
【０００５】
【発明の実施の形態】
本発明フィルムにおいて、（Ａ）成分として用いられる塩化ビニル系樹脂としては、塩化ビニル単独重合体や塩化ビニルを主体とする塩化ビニル系共重合体を用いることができる。該共重合体に用いられるコモノマーとしては、例えばビニルエステル類、ビニルエーテル類、アクリル酸やメタクリル酸及びこれらのエステル類、マレイン酸やフマール酸及びこれらのエステル類並びに無水マレイン酸、芳香族ビニル化合物、ハロゲン化ビニリデン化合物、アクリロニトリルやメタクリロニトリル、エチレンやプロピレンなどのα−オレフィン類などが挙げられる。これらのコモノマーは単独で用いてもよいし、２種以上を組み合わせて用いてもよい。また、微量の多官能性モノマーを用い、部分架橋させてもよい。
該塩化ビニル系樹脂の製造方法については特に制限はなく、例えば乳化重合法、播種乳化重合法、微細懸濁重合法、懸濁重合法など、いずれの重合法によって製造されたものであってもよいが、可塑剤等に分散して、ゾルを形成し得るよう、単一平均径が０．２〜５μｍであることが好ましく、一部平均１０〜４０μｍの粒子成分を混用してもよい。また、この塩化ビニル系樹脂としては、平均重合度（ＪＩＳ  Ｋ  ６７２１による）が８００〜２５００程度のものが好適である。本発明においては、該（Ａ）成分の塩化ビニル系樹脂は１種用いてもよいし、２種以上を組み合わせて用いてもよい。
【０００６】
本発明フィルムにおいて、（Ｂ）成分として用いられるアクリル系樹脂は、可塑剤の含有量を減少させ、かつ後述のフィルムの製造におけるオルガノゾルの製膜性を向上させるとともに、得られるフィルムに良好な透明性及び適度の硬さと脆質性をもたらすなどの役割を果たす。このようなアクリル系樹脂としては、例えば（メタ）アクリル酸メチル、（メタ）アクリル酸エチル、（メタ）アクリル酸プロピル、（メタ）アクリル酸ブチル、（メタ）アクリル酸アミル、（メタ）アクリル酸ヘキシル、（メタ）アクリル酸シクロヘキシルなどの（メタ）アクリル酸アルキルエステルの単独重合体、これらの単量体を２種以上組み合わせて得られた共重合体、あるいはこれらの単量体と（メタ）アクリル酸、スチレン、ビニルトルエン、（メタ）アクリロニトリル、（メタ）アクリル酸アミド、塩化ビニルなどとから得られた共重合体などが挙げられる。これらのアクリル系樹脂の中で、軟質のものは得られるフィルムの脆質性などの点から好ましくない。フィルム物性の点から、特に好ましいアクリル系樹脂はメチルメタクリレート−メチルアクリレート共重合体及びポリメチルメタクリレートである。
本発明においては、この（Ｂ）成分のアクリル系樹脂は１種用いてもよいし、２種以上を組み合わせて用いてもよく、また、その含有量は、前記（Ａ）成分の塩化ビニル系樹脂１００重量部に対し、２０〜２００重量部の範囲で選ばれる。この量が２０重量部未満ではオルガノゾルの製膜性が劣り、かつ良好な透明性及び適度の硬さと脆質性を有するフィルムが得られにくく、また２００重量部を超えると所望の物性を有するフィルムが得られない。オルガノゾルの製膜性及びフィルム物性などの面から、このアクリル系樹脂の好ましい含有量は、塩化ビニル系樹脂１００重量部に対し、４０〜１６０重量部の範囲であり、特に６０〜１４０重量部の範囲が好適である。
【０００７】
本発明フィルムにおいて、（Ｃ）成分として用いられる充填剤は、フィルムの透明性を保持するとともに、フィルムに脆質性を付与する役割を果たすものである。このような充填剤としては、溶融シリカ、水酸化アルミニウムまたは硫酸バリウムあるいはこれらの混合物が用いられる。本発明においては、これらの充填剤の中で、溶融シリカは、平均粒径が５〜２０μｍの範囲にあり、かつ０．５〜１００μｍの粒径を有する粒子の集合体から成ることが必要である。平均粒径が５μｍ未満のものはオルガノゾル中での分散性が悪く、かつフィルムの透明性を低下させるおそれがあり、また２０μｍを超えるものはフィルム表面の平滑性を低下させる。粒径が０．５μｍ未満の粒子を多く含むものはオルガノゾル中での分散性が悪く、かつオルガノゾルが高粘度となりやすく、一方粒径が１００μｍを超える粒子を多く含むものはフィルム表面がザラザラしたものになる。オルガノゾル中での分散性、オルガノゾルの粘度及びフィルムの透明性や平滑性などの面から、溶融シリカは平均粒径が上記の範囲にあり、かつ１〜７０μｍの範囲の粒径を有する粒子の集合体が好ましく、特に粒度分布の広いものが好適である。
一方、水酸化アルミニウム及び硫酸バリウムは、平均粒径が１〜２０μｍの範囲にあり、かつ０．２〜５０μｍの粒径を有する粒子の集合体から成ることが必要である。平均粒径が１μｍ未満のものはオルガノゾル中での分散性が悪く、かつフィルムの透明性を低下させるおそれがあり、また２０μｍを超えるものはフィルム表面の平滑性を低下させる。粒径が０．２μｍ未満の粒子を多く含むものはオルガノゾル中での分散性が悪く、かつオルガノゾルが高粘度となりやすく、一方粒径が５０μｍを超える粒子を多く含むものはフィルム表面がザラザラしたものになる。オルガノゾル中での分散性、オルガノゾルの粘度及びフィルムの透明性や平滑性などの面から、水酸化アルミニウム及び硫酸バリウムは、平均粒径が上記の範囲にあり、かつ０．７〜３０μｍの範囲の粒径を有する粒子の集合体が好ましい。尚、本発明において（Ａ）成分の塩化ビニル樹脂、（Ｃ）成分の充填剤の粒径は沈降濁度法で測定する。
本発明においては、この充填剤の含有量は、（Ａ）成分の塩化ビニル系樹脂１００重量部に対し、２０〜２５０重量部の範囲で選ばれる。この量が２０重量部未満ではフィルムの脆質性が不十分であるし、２５０重量部を超えるとフィルムの透明性が低下するとともに、フィルムが必要以上に脆くなりすぎ、取り扱い性が悪くなる。フィルムの透明性、脆質性、取り扱い性などの面から、この充填剤の好ましい含有量は、塩化ビニル系樹脂１００重量部に対し、４０〜２００重量部の範囲であり、特に６０〜１４０重量部の範囲が好適である。
【０００８】
本発明フィルムにおいて、（Ｄ）成分として用いられる可塑剤については、特に制限はなく、従来塩化ビニル系樹脂に慣用されているものの中から任意に選択して用いることができる。該可塑剤としては、例えばジメチルフタレート、ジエチルフタレート、ジ−（２−エチルヘキシル）フタレート、ジ−ｎ−オクチルフタレート、ジイソブチルフタレート、ジイソノニルフタレート、ジフェニルフタレート、ジイソデシルフタレート、ジトリデシルフタレート、ジウンデシルフタレート、ジベンジルフタレート、ブチルベンジルフタレート、ジノニルフタレート、ジシクロヘキシルフタレートなどのフタル酸誘導体、ジメチルイソフタレート、ジ−（２−エチルヘキシル）イソフタレート、ジイソオクチルイソフタレートなどのイソフタル酸誘導体、ジ−２−エチルヘキシルテトラヒドロフタレート、ジ−ｎ−オクチルテトラヒドロフタレート、ジイソデシルテトラヒドロフタレートなどのテトラヒドロフタル酸誘導体、ジ−ｎ−ブチルアジペート、ジ−（２−エチルヘキシル）アジペート、ジイソデシルアジペート、ジイソノニルアジペートなどのアジピン酸誘導体、ジ−（２−エチルヘキシル）アゼレート、ジイソオクチルアゼレート、ジ−ｎ−ヘキシルアゼレートなどのアゼライン酸誘導体、ジ−ｎ−ブチルマレート、ジメチルマレート、ジエチルマレート、ジ−（２−エチルヘキシル）マレートなどのマレイン酸誘導体、ジ−ｎ−ブチルフマレート、ジ−（２−エチルヘキシル）フマレートなどのフマル酸誘導体、トリ−（２−エチルヘキシル）トリメリテート、トリ−ｎ−オクチルトリメリテート、トリイソデシルトリメリテート、トリイソオクチルトリメリテート、トリ−ｎ−ヘキシルトリメリテート、トリイソノニルトリメリテートなどのトリメリット酸誘導体、テトラ−（２−エチルヘキシル）ピロメリテート、テトラ−ｎ−オクチルピロメリテートなどのピロメリット酸誘導体、トリエチルシトレート、トリ−ｎ−ブチルシトレート、アセチルトリエチルシトレートなどのクエン酸誘導体、モノメチルイタコネート、モノブチルイタコネート、ジメチルイタコネート、ジエチルイタコネート、ジブチルイタコネート、ジ−（２−エチルヘキシル）イタコネートなどのイタコン酸誘導体、ブチルオレート、グリセリルモノオレート、ジエチレングリコールモノオレートなどのオレイン酸誘導体、メチルアセチルリシノレート、ブチルアセチルリシノレート、グリセリルモノリシノレート、ジエチレングリコールモノリシノレートなどのリシノール酸誘導体、ｎ−ブチルステアレート、グリセリンモノステアレート、ジエチレングリコールジステアレートなどのステアリン酸誘導体、ジエチレングリコールモノラウレート、ジエチレングリコールジペラルゴネート、ペンタエリスリトール脂肪酸エステルなどのその他の脂肪酸誘導体、トリエチルホスフェート、トリブチルホスフェート、トリス（クロロエチル）ホスフェート、トリクレジルホスフェートなどのリン酸誘導体、ジエチレングリコールジベンゾエート、ジプロピレングリコールジベンゾエート、トリエチレングリコールジベンゾエート、トリエチレングリコールジ−（２−エチルブチレート）、トリエチレングリコールジ−（２−エチルヘキソエート）、ジブチルメチレンビスチオグリコレートなどのグリコール誘導体、グリセロールモノアセテート、グリセロールトリアセテート、グリセロールトリブチレートなどのグリセリン誘導体、エポキシ化大豆油、エポキシブチルステアレート、エポキシヘキサヒドロフタル酸ジ−２−エチルヘキシル、エポキシヘキサヒドロフタル酸ジイソデシル、エポキシトリグリセライド、エポキシ化オレイン酸オクチル、エポキシ化オレイン酸デシルなどのエポキシ誘導体、アジピン酸系ポリエステル、セバシン酸系ポリエステル、フタル酸系ポリエステルなどのポリエステル系可塑剤などが挙げられる。
【０００９】
本発明においては、これらの可塑剤は単独で用いてもよいし、２種以上を組み合わせて用いてもよく、また、その含有量は、（Ａ）成分の塩化ビニル系樹脂１００重量部に対し、０〜４０重量部の範囲で選ばれる。この含有量が４０重量部を超えるとフィルムが軟らかくなりすぎ、脆質性が低下し、本発明の目的が達せられない。オルガノゾルの製膜性、フィルムの適度の柔軟性及び脆質性などの面から、この可塑剤の好ましい含有量は、塩化ビニル系樹脂１００重量部に対し、１０〜３０重量部の範囲である。
本発明フィルムにおいて、（Ｅ）成分として用いられる安定剤については特に制限はなく、従来塩化ビニル系樹脂の熱安定剤として慣用されているものの中から任意のものを選択して用いることができる。該安定剤としては、例えばステアリン酸マグネシウム、ステアリン酸アルミニウム、ステアリン酸カルシウム、ステアリン酸バリウム、ステアリン酸亜鉛、ラウリン酸カルシウム、ラウリン酸バリウム、ラウリン酸亜鉛などの金属セッケン、フェノールやナフトールのナトリウム、亜鉛、バリウムなどの金属塩、ジブチルスズジラウレート、ジブチルスズジマレートなどの有機スズ化合物、ジエチルホスファイト、ジブチルホスファイト、ジオクチルホスファイト、ジフェニルイソデシルホスファイト、トリクレジルホスファイト、トリフェニルホスファイト、トリス（ノニルフェニル）ホスファイト、トリイソオクチルホスファイトなどの亜リン酸エステル類などが挙げられる。
【００１０】
本発明においては、これらの安定剤は単独で用いてもよいし、２種以上を組み合わせて用いてもよく、また、その含有量は、（Ａ）成分の塩化ビニル系樹脂１００重量部に対し、０．５〜１０重量部の範囲で選ばれる。この量が０．５重量部未満では熱安定性の向上効果が十分に発揮されないし、１０重量部を超えるとその量の割には効果の向上はみられず、むしろ経済的に不利となる。熱安定性及び経済性などの面から、この安定剤の好ましい含有量は、塩化ビニル系樹脂１００重量部に対し、１〜８重量部の範囲であり、特に２〜６重量部の範囲が好適である。
本発明の透明脆質フィルムは、前記（Ａ）、（Ｂ）、（Ｃ）、（Ｄ）及び（Ｅ）成分を含有する樹脂組成物を製膜して成るものであるが、該樹脂組成物には、本発明の目的が損なわれない範囲で、所望に応じ、各種添加成分、例えば酸化防止剤、紫外線吸収剤、光安定剤、帯電防止剤、難燃剤、着色剤などを適宜添加することができる。
本発明の透明脆質フィルムの厚さは、通常２０〜１００μｍの範囲である。この厚みが２０μｍ未満では裂けやすくて取り扱い性が悪いし、１００μｍを超えると透明性及びフラット性が悪くなり、かつコスト高となる。取り扱い性、透明性、フラット性及び経済性などのバランスの面から、好ましいフィルムの厚みは、３５〜８０μｍの範囲である。
【００１１】
また、本発明フィルムは、波長３００〜７００ｎｍの光線透過率が２０％以上で、かつ引裂強度が３．０〜２０．０ｇの範囲にあることが好ましい。該光線透過率が２０％未満では透明性が十分ではなく、好ましくない。また、引裂強度が３．０ｇ未満では引き裂かれやすくて取り扱いが困難であるし、２０．０ｇを超えると脆質性が低下し、好ましくない。取り扱い性及び脆質性のバランスなどの面から、好ましい引裂強度は５．０〜１７．０ｇの範囲である。なお、前記光線透過率は、コンピューターカラーマッチング（ＣＣＭ）にて測定した値である。また、引裂強度については、サンプルを２２〜２５℃で１時間以上放置して常態調節したのち、５０×１００ｍｍの大きさの試験片１０枚を重ね、ＪＩＳ  Ｋ  ７１２８に準拠し、エレメンドルフ引裂試験を６回行い、引裂強度の平均値を算出し、その１／１０の値を引裂強度とした。
さらに、本発明フィルムは、破断時引張強度が１．０〜３．０ｋｇ／ｍｍ２、破断時伸び率が２．０〜１０．０％の範囲にあるものが好ましい。破断時引張強度が１．０ｋｇ／ｍｍ２未満では強度が低すぎて取り扱い性が悪いし、３．０ｋｇ／ｍｍ２を超えるとフィルムが硬くなりすぎて曲面貼り適性に劣り、好ましくない。取り扱い性及び曲面貼り適性などの面から、より好ましい破断時引張強度は１．５〜２．５ｋｇ／ｍｍ２の範囲である。また、破断時伸び率が２．０％未満では柔軟性が低すぎて取り扱い性に劣るし、１０．０％を超えると脆質性が低下する傾向がみられる。取り扱い性及び脆質性などの面から、より好ましい破断時伸び率は３．０〜８．０％である。なお、破断時引張強度及び破断時伸び率については、サンプルを２２〜２５℃で１時間以上放置して常態調節したのち、２０×１００ｍｍの大きさの短冊型試験片について、引張速度５ｍｍ／分、チャート速度１００ｍｍ／分、チャック間隔５０ｍｍの条件でインストロンタイプの引張試験を６回行い、引張速度及び伸び率のそれぞれの平均値を算出し、破断時引張強度及び破断時伸び率とした。
本発明の透明脆質フィルムを製造する方法については特に制限はなく、例えばキャスティング法、押し出し法、カレンダー法、オルガノゾルコーティング法など、いずれの方法を用いても製膜することができるが、これらの中で、特に生産性及びフィルムの品質などの点から、オルガノゾルコーティング法が好適である。
このオルガノゾルコーティング法は、適当な溶剤と前記（Ａ）成分、（Ｂ）成分、（Ｃ）成分、（Ｄ）成分、（Ｅ）成分及び必要に応じて用いられる各種添加成分とを、十分に混合して均質なオルガノゾルを調製したのち、これを剥離性の工程紙やポリエチレンテレフタレートフィルムなどの支持体上に、所望の厚みに塗工し、乾燥、ゲル化させてフィルムを製膜する方法である。この際用いる溶剤としては、（Ａ）成分の樹脂を溶解しない貧溶媒であり、沸点が８０〜２００℃のものが好ましい。かかる貧溶媒としては、例えばトルエン、キシレン、エチルベンゼン、トリメチルベンゼンなどの芳香族炭化水素、ブチルグリコールエーテルなどのセロソルブ系溶剤、ジイソブチルケトン、シクロヘキサノンなどのケトン類、酢酸エチル、酢酸ブチルなどのエステル類、さらにはソルベントナフサ、ミネラルスピリットなどが挙げられる。これらは単独で用いてもよいし、２種以上を混合して用いてもよい。オルガノゾルコーティング法における貧溶媒の使用量は、（Ａ）成分の塩化ビニル樹脂１００重量部に対して、通常１００〜４００重量部、好ましくは１５０〜３００重量部である。
【００１２】
【実施例】
次に、本発明を実施例によりさらに詳細に説明するが、本発明は、これらの例によってなんら限定されるものではない。
なお、得られたフィルムの品質として、光線透過率（３００〜７００ｎｍ）、引裂強度、破断時引張強度及び破断時伸び率を明細書本文に記載の方法に従って求めるとともに厚みを測定した。
実施例１
ポリ塩化ビニル［日本ゼオン（株）製、ゼオン６１Ａ］１００重量部、メチルメタクリレート−メチルアクリレート共重合体［三菱レーヨン（株）製、アクリペットＭＤ］４３重量部、ポリエステル系可塑剤［旭電化（株）製、ＰＮ３５０］２４重量部、Ｂａ・Ｚｎ系安定剤［旭電化（株）製、ＡＣ３０３］６重量部、溶融シリカ［電気化学（株）製、ＦＢ−１０Ｓ、平均粒径：１０μｍ、粒径範囲：１〜６４μｍ］１３０重量部、紫外線吸収剤［旭電化（株）製、Ｍａｒｋ１４１３］４重量部、ブチルグリコールエーテル［三菱化学（株）製、ＢＧ］２３重量部、芳香族系溶剤（エクソン化学社製、ソルベッソ＃１５０）２３重量部及びトルエン９４重量部を混合し、十分に撹拌分散させ、固形分濃度６８．７重量％のオルガノゾルを調製した。
次に、支持体のポリエチレンテフタレートフィルム上に、上記オルガノゾルを塗付し、１２０℃に加熱して溶剤を揮散し、ゲル化させて膜厚５２μｍの透明脆質フィルムを製膜した。このフィルムの品質を第１表に示す。
実施例２〜５及び比較例１、２
実施例１と同様にして、第１表に示す組成のオルガノゾルを調製し、透明脆質フィルムを製膜した。このフィルムの品質を第１表及び第２表に示す。
比較例３、４
溶融シリカとして、（ａ）（平均粒径：４．５μｍ、粒径範囲：０．５〜１８μｍ）、及び（ｂ）（平均粒径：１２．５μｍ、粒径範囲：１〜１９２μｍ）の２種類を用い、実施例１と同様にして第２表に示す組成のオルガノゾルを調製し、透明脆質フィルムを製膜した。このフィルムの品質を第２表に示す。
【００１３】
【表１】
0003611916.tif 000002
【００１４】
【表２】
0003611916.tif 000003
【００１５】
注１）ゼオン６１Ａ：ポリ塩化ビニル、日本ゼオン（株）製
２）アクリペットＭＤ：メチルメタクリレート−メチルアクリレート共重合体、三菱レーヨン（株）製
３）ＰＮ３５０：ポリエステル系可塑剤、旭電化（株）製
４）ＡＣ３０３：Ｂａ・Ｚｎ系安定剤、旭電化（株）製
５）Ｍａｒｋ１４１３：紫外線吸収剤、旭電化（株）製
６）ＢＧ：ブチルグリコールエーテル、三菱化学（株）製
７）ソルベッソ＃１５０：芳香族系溶剤、エクソン化学社製
８）ＦＢ−１０Ｓ：溶融シリカ、電気化学（株）製、平均粒径１０μｍ、粒径範囲１〜６４μｍ
９）ＢａＳＯ４：堺化学工業（株）製、平均粒径３．５μｍ、粒径範囲２〜６μｍ
１０）Ａｌ（ＯＨ）３：昭和電工（株）製、Ｈ−３２、平均粒径１５μｍ、粒径範囲３〜２０μｍ
１１）溶融シリカ（ａ）：平均粒径４．５μｍ、粒径範囲０．５〜１８μｍ
１２）溶融シリカ（ｂ）：平均粒径１２．５μｍ、粒径範囲１〜１９２μｍ
第１表及び第２表から分かるように、実施例の本発明の透明脆質フィルムは、いずれも透明で、かつ脆くて裂けやすく、しかも適度の柔軟性を有している。これに対し、アクリル系樹脂を含有しない比較例１のものは、フィルムにクラックが発生し、商品としての価値がなく、また、充填剤を含有しない比較例２のものは、透明性は良好であるものの、引裂強度が大きくて脆質性に劣り、また破断時の伸びも大きい。さらに、平均粒径が本発明で規定する範囲より小さく、かつ粒度分布が比較的シャープである溶融シリカ（ａ）を用いた比較例３では、オルガノゾルは分散性が悪く、かつチクソトロピー性が強くて高粘度であり、また得られたフィルムの透明性が悪い。一方、平均粒径は本発明で規定する範囲内であるが、本発明で規定する範囲よりも粒径の大きな粒子を含む溶融シリカ（ｂ）を用いた比較例４では、オルガノゾルは分散性が悪く、かつ得られたフィルムは、表面がザラザラしており、平滑性が悪い。
実施例６
実施例３において、アクリペットＭＤの代わりにポリメチルメタクリレート［三菱レーヨン（株）製、アクリペットＶＨ］を用いた以外は、実施例３と同様にして透明脆質フィルムを製膜した。このフィルムの品質は、厚み：４４μｍ、光線透過率：２２〜３７％、引裂強度：１０．３ｇ、破断時引張強度：２．３４ｋｇ／ｍｍ２、破断時伸び率：４．５％であった。
【００１６】
【発明の効果】
本発明の透明脆質フィルムは、脆くて裂けやすく、かつ透明であって、適度の柔軟性や硬さを有し、しかも安価に、かつ簡単に製造することができ、例えば証紙類、封印ラベルなどのラベルやステッカー類、危険予防標識、商品用マーク類などの各種表示用ステッカー類などの用途に用いられる。特に、盗難防止用ラベルや証紙ラベルなどの移転防止用ラベルなどとして好適である。